(57)【要約】      （修正有）【課題】高い耐熱性および透明性を有する液晶表示装置用発光ダイオード素子のレンズ組成物、これを含む発光ダイオード素子、バックライトユニット及び液晶表示装置を提供する。【解決手段】レンズ組成物は下記化学式１で表示される重量平均分子量が５，０００ないし５００，０００である共重合体を含む。2006203213.tif 000007  式中、Ｒ１及びＲ２は独立に水素原子、炭素数１ないし１０の鎖状、分枝状もしくは環状のアルキル基または−ＣＯＯＲ３基（Ｒ３は炭素数１ないし１０の鎖状、分枝状または環状のアルキル基）であって、Ｒ４及びＲ５は独立に水素原子または炭素数１ないし１０のアルキル基であり、ｎ／ｎ＋ｍは０．３ないし０．９９５であって、ｍ／ｎ＋ｍは０．００５ないし０．７である。【選択図】なし【特許請求の範囲】
【請求項１】
下記化学式１で表示されて、重量平均分子量が５，０００ないし５００，０００である共重合体を含むことを特徴とする液晶表示装置用発光ダイオード素子のレンズ組成物：
【化１】
2006203213.tif 000006
式中、Ｒ１及びＲ２は独立に水素原子、炭素数１ないし１０の鎖状、分枝状もしくは環状のアルキル基または−ＣＯＯＲ３基（Ｒ３は炭素数１ないし１０の鎖状、分枝状または環状のアルキル基）であって、Ｒ４及びＲ５は独立に水素原子または炭素数１ないし１０のアルキル基であり、ｎ／ｎ＋ｍは０．３ないし０．９９５であって、ｍ／ｎ＋ｍは０．００５ないし０．７である。
【請求項２】
前記共重合体は２−ノルボルネン、５−メチル−２−ノルボルネン、５−エチル−２−ノルボルネン、５−ブチル−２−ノルボルネン、５−プロピル−２−ノルボルネン、５−フェニル−２−ノルボルネン、５−ヘキシル−２−ノルボルネン、５−オクチル−２−ノルボルネン、５−ノニル−２−ノルボルネン、５−デシル−２−ノルボルネン、５−ペンチル−２−ノルボルネン、５−メトキシカルボニル−２−ノルボルネン、５−エトキシカルボニル−２−ノルボルネン、５−ｔ−ブトキシカルボニル−２−ノルボルネン、５−メチル−５−メトキシカルボニル−２−ノルボルネンから選択される少なくとも１つの単量体由来の繰り返し単位を含むことを特徴とする、請求項１に記載のレンズ組成物。
【請求項３】
前記共重合体はエチレン、プロピレン、１−ブテン、１−ヘキセン、１−ヘプテン、１−オクテン、１−ノネン、１−デセン、１−ドデセンから選択される少なくとも１つの単量体由来の繰り返し単位を含むことを特徴とする、請求項１または２に記載のレンズ組成物。
【請求項４】
前記共重合体のメルトインデックスは、２８０℃、２．１６ｋｇｆ荷重で５ないし６０ｇ／１０分であることを特徴とする請求項１〜３のいずれか１項に記載のレンズ組成物。
【請求項５】
前記共重合体のガラス転移温度は９０ないし１８０℃であることを特徴とする請求項１〜４のいずれか１項に記載のレンズ組成物。
【請求項６】
前記共重合体は波長３００ないし８００ｎｍで光透過率が９１％以上であることを特徴とする請求項１〜５のいずれか１項に記載のレンズ組成物。
【請求項７】
陰極および陽極のそれぞれで構成されたリードフレームと；
前記陰極のリードフレームに位置したチップと；
前記チップと前記陽極のリードフレームとを連結するための金属配線と； 
前記チップを取り囲んでそれぞれのリードフレームの一端が外部に露出されるようにする、請求項１〜６のいずれか１項に記載のレンズ組成物で構成されたレンズと；
を含むことを特徴とする液晶表示装置用発光ダイオード素子。
【請求項８】
請求項７に記載の発光ダイオード素子を含む光源と；
前記光源の上部に位置する導光板と；
前記導光板と前記光源との間に配置されて前記発光ダイオード素子を露出させる反射板と；
を含むことを特徴とするバックライトユニット。
【請求項９】
パネルユニットと；
駆動ユニットと； 
請求項８に記載のバックライトユニットと；
を含むことを特徴とする液晶表示装置。
【発明の詳細な説明】
【技術分野】
【０００１】
本発明は、優秀な耐熱性および透明性を有する液晶表示装置用発光ダイオード素子のレンズ組成物、これを含む発光ダイオード素子、バックライトユニット及び液晶表示装置に関する。
【背景技術】
【０００２】
一般的に液晶表示装置（Ｌｉｑｕｉｄ  Ｃｒｙｓｔａｌ  Ｄｉｓｐｌａｙ；ＬＣＤ）は２個のガラス板間に液晶を注入し、上下ガラス板電極に電圧を印加して各画素の液晶分子配列を変化させることによって映像を表示する装置であって、大別してパネルユニット、駆動ユニット、およびバックライトユニットで構成される。
【０００３】
陰極線管表示装置（Ｃａｔｈｏｄｅ  Ｒａｙ  Ｔｕｂｅ；ＣＲＴ）、プラズマ表示装置（Ｐｌａｓｍａ  Ｄｉｓｐｌａｙ  Ｐａｎｅｌ；ＰＤＰ）などとは違って、液晶表示装置による表示はそれ自体が非発光性であるため光がない所では使用が不可能である。このような短所を補完して暗い所での使用が可能にする目的で、表示面に均一に照射されるバックライトユニットを装着する。
【０００４】
特に、液晶表示装置のバックライトユニットは液晶表示装置が大型化するにしたがって、光源を下に配列して、一般に高い輝度を出すことができる直下型のバックライトユニットがより多く用いられるようになっている。
【０００５】
直下型のバックライトユニットは、光源が液晶表示装置パネルの下の方に位置して光源前面に導光板を配置し、背面に反射板を配置して光源から発光した光を反射及び拡散させて液晶表示装置パネルを照光する方式を採用している。直下型のバックライトユニットは反射板および導光板を利用して光を効率的に利用するため、高い輝度を得ることができるので高輝度が要求されるバックライトユニットに適している。
【０００６】
このようなバックライトユニットは小型化、薄型化、軽量化の趨勢にある。この趨勢によってバックライトユニットに使われる冷陰極光源（Ｃｏｌｄ  Ｃａｔｈｏｄｅ  Ｆｌｕｏｒｅｓｃｅｎｔ  Ｌａｍｐ；ＣＣＦＬ）の代りに消費電力、重さ、輝度などで有利な発光ダイオード（Ｌｉｇｈｔ  Ｅｍｉｔｔｉｎｇ  Ｄｉｏｄｅ；以下ＬＥＤとする）素子が提案された。
【特許文献１】韓国公開特許第２００１−００５４８５号公報
【発明の開示】
【発明が解決しようとする課題】
【０００７】
しかし、従来技術によるバックライトユニットにおいて複数のＬＥＤ素子を配列する場合、バックライトユニットの内部温度が高くなる。すなわち、バックライトユニットの光源にＬＥＤ素子を用いる場合、冷陰極光源を用いる場合に比べて約１．５倍以上の温度上昇が発生するようになる。
【０００８】
したがって、従来のＬＥＤ素子のレンズに使われるエポキシ樹脂はこのような温度上昇により劣化が発生するので、ＬＥＤ素子のレンズに適合する素材を開発することが液晶表示装置の大型化のための大きな課題といえる。
【０００９】
本発明が解決しようとする技術的課題は、高い透明性および耐熱性を有する液晶表示装置用ＬＥＤ素子のレンズ組成物を提供することである。
【００１０】
本発明が解決しようとする他の技術的課題は上述したようなレンズ組成物を含む液晶表示装置用ＬＥＤ素子を提供することである。
【００１１】
本発明が解決しようとするまた他の技術的課題は上述したようなレンズ組成物を含む液晶表示装置用バックライトユニットを提供することである。
【００１２】
本発明が解決しようとするまた他の技術的課題は上述したようなレンズ組成物を含む液晶表示装置を提供することである。
【課題を解決するための手段】
【００１３】
前記技術的課題を達成するための本発明の一実施形態による液晶表示装置用ＬＥＤ素子のレンズ組成物は下記化学式１で表示されて、重量平均分子量が５，０００ないし５００，０００である共重合体を含む。
【００１４】
【化１】
2006203213.tif 000002
【００１５】
式中、Ｒ１及びＲ２は独立に水素原子、炭素数１ないし１０の鎖状、分枝状もしくは環状のアルキル基または−ＣＯＯＲ３基（Ｒ３は炭素数１ないし１０の鎖状、分枝状または環状のアルキル基）であって、Ｒ４及びＲ５は独立に水素原子または炭素数１ないし１０のアルキル基であり、ｎ／ｎ＋ｍは０．３ないし０．９９５であって、ｍ／ｎ＋ｍは０．００５ないし０．７である。
【００１６】
前記他の技術的課題を達成するための本発明の一実施形態による液晶表示装置用ＬＥＤ素子は、陰極および陽極のそれぞれで構成されたリードフレームと、前記陰極のリードフレームに位置したチップと、前記チップと陽極のリードフレームとを連結するための金属配線と、前記チップを取り囲んでそれぞれのリードフレームの一端が外部に露出されるようにする、上記したようなレンズ組成物で構成されたレンズを含む。
【００１７】
前記他の技術的課題を達成するための本発明の一実施形態による液晶表示装置用バックライトユニットは、上記したようなＬＥＤ素子を含む光源と、前記光源の上部に位置する導光板と、前記導光板と前記光源との間に配置されて前記ＬＥＤ素子を露出させる反射板とを含む。
【００１８】
前記他の技術的課題を達成するための本発明の一実施形態による液晶表示装置は、パネルユニットと、駆動ユニットと、上記したようなバックライトユニットとを含む。
【発明の効果】
【００１９】
上述したように、本発明は耐熱性及び透明度が優秀な液晶表示装置用ＬＥＤ素子のレンズ組成物を提供する。これを利用してレンズを製造することによって、ＬＥＤ素子が発生する熱によってもレンズの形状が変形されず透明度が維持されるため、液晶表示装置の大型化において非常に有用である。
【発明を実施するための最良の形態】
【００２０】
本発明の利点及び特徴、そしてそれらを達成する方法は、添付される図面と共に詳細に後述されている実施形態を参照することによって明確になる。しかし、本発明は以下で開示する実施形態に限られることなく相異なる多様な形態で具現される。本実施形態は、単に本発明の開示を完全にし、本発明が属する技術分野で通常の知識を有する者に発明の範囲完全に知らせるために提供されるものであり、本発明は特許請求の範囲により定義される。明細書全体を通して同一参照符号は同一構成要素を称する。
【００２１】
液晶表示装置はパネルユニット、駆動ユニット及びバックライトユニットで構成されるが、図１及び図２を参照して本発明の一実施形態による液晶表示装置のバックライトユニットについて説明する。
【００２２】
図１は光源としてＬＥＤ素子を含む本発明の一実施形態による液晶表示装置のバックライトユニットを示す概略図であって、図２は前記図１のバックライトユニットの構成を示す断面図である。
【００２３】
図１及び図２に示しているようなバックライトユニット１０によれば、光を提供する複数のＬＥＤ素子１１０が印刷回路基板（Ｐｒｉｎｔｅｄ  Ｃｉｒｃｕｉｔ  Ｂｏａｒｄ；ＰＣＢ）１２０に実装されて形成される光源１００、光源１００の上部に位置する導光板１４０及び導光板１４０と光源１００間に配置されてＬＥＤ素子１１０を露出させる反射板１３０を含む。
【００２４】
ＬＥＤ素子１１０は赤色、緑色及び青色の素子で構成されるか、白色光の単一色の素子で構成されることができる。但し、赤色、緑色及び青色のＬＥＤ素子１１０からそれぞれ赤色、緑色及び青色を発光させてこれをミキシングして白色光を作って用いることが、実際に液晶表示装置に適用するにおいて正確な色の具現に有利である。
【００２５】
ＬＥＤ素子１１０が実装されている印刷回路基板１２０はＬＥＤ素子１１０を制御する回路を含み、このような回路から印刷回路基板１２０の所定領域表面上に突出するように形成されているＬＥＤ素子１１０に制御信号を伝達すると共にＬＥＤ素子１１０を支持する電極部（図示せず）を具備する。これで、印刷回路基板１２０は制御回路及び電極部を介してＬＥＤ素子１１０の発光を制御する。
【００２６】
反射板１３０は、光源１００の印刷回路基板１２０表面上のＬＥＤ素子１１０を除外した部分に形成され、導光板１４０を透過することができずに印刷回路基板１２０側に反射された光を再反射させる。これによって、光源１００から発光した光において図２に示したように導光板１４０を透過した第１光２００ａは液晶層（図示せず）側に移動して、導光板１４０を透過していない第２光２００ｂは反射板１３０により再反射されて導光板１４０に進められる。
【００２７】
導光板１４０は、反射板１３０で反射されて入射する光を均一に分布させるために、光源１００の上部に所定距離を置いて設置される。導光板１４０の材質としては、例えばアクリル樹脂やポリウレタン樹脂またはシリコーン樹脂等のような透明樹脂が例示される。また、光源１００のＬＥＤ素子１１０で入射する光が明るすぎて外部でＬＥＤ素子１１０が鮮明に現われて見えるのを防止するために、導光板１４０上のＬＥＤ素子１１０の位置に対応する領域にだけスクリーン印刷パターンを形成（図示せず）して、液晶表示装置パネル全体にわたって均一度を維持することができる。
【００２８】
以下、上述したように構成された本発明の一実施形態による液晶表示装置のバックライトユニット１０に含まれているＬＥＤ素子１１０についてさらに詳細に説明する。
【００２９】
図３は本発明の一実施形態によるＬＥＤ素子の概略的な構成図である。
【００３０】
図３に示すように、ＬＥＤ素子１１０は電圧を印加すると光を発光するチップ（ｃｈｉｐ）１１１と、チップ１１１に電圧を印加するための導電性金属材の陰極および陽極のそれぞれで構成されたリードフレーム１１２、１１３で構成される。このようなチップ１１１は陰極のリードフレーム１１２の一端に形成されたパッド１１４上に導電性接着剤で付着すると同時に陽極のリードフレーム１１３の一端と金属配線１１５で連結して陰極のリードフレーム１１２と陽極のリードフレーム１１３との間で電気的に接続される。またチップ１１１を外部から保護して、チップから発光する光を臨界角で反射させて光ミキシングを起こすように設計されたレンズ１１６でモールディングすると同時に、陰極および陽極のリードフレーム１１２、１１３の他端の一部が外部に露出されるようにして、外部からチップ１１１に電圧を印加することができるようにする。
【００３１】
前記したようなＬＥＤ素子１１０のレンズ１１６が光を臨界角で反射させて光ミキシングを起こすためにはレンズの形状が高温でも劣化されなくて、透明性を維持する特性を有する組成物で構成されなければならない。
【００３２】
このような高耐熱性、高透明性を有するＬＥＤ素子１１０のレンズ組成物として、下記化学式１で表示され、重量平均分子量が５，０００ないし５００，０００である共重合体を挙げることができる。
【００３３】
【化２】
2006203213.tif 000003
【００３４】
式中、Ｒ１及びＲ２は独立に水素原子、炭素数１ないし１０の鎖状、分枝状もしくは環状のアルキル基または−ＣＯＯＲ３基（Ｒ３は炭素数１ないし１０の鎖状、分枝状または環状のアルキル基）であって、Ｒ４及びＲ５は独立に水素原子または炭素数１ないし１０のアルキル基であり、ｎ／ｎ＋ｍは０．３ないし０．９９５であって、ｍ／ｎ＋ｍは０．００５ないし０．７である。
【００３５】
前記共重合体は、好ましくはノルボルネン系単量体とエチレン系単量体とを含んで共重合される。
【００３６】
このような共重合体に使われるノルボルネン系単量体としては、特に制限されないが、具体的に２−ノルボルネン、５−メチル−２−ノルボルネン、５−エチル−２−ノルボルネン、５−ブチル−２−ノルボルネン、５−プロピル−２−ノルボルネン、５−フェニル−２−ノルボルネン、５−ヘキシル−２−ノルボルネン、５−オクチル−２−ノルボルネン、５−ノニル−２−ノルボルネン、５−デシル−２−ノルボルネン、５−ペンチル−２−ノルボルネン、５−メトキシカルボニル−２−ノルボルネン、５−エトキシカルボニル−２−ノルボルネン、５−ｔ−ブトキシカルボニル−２−ノルボルネン、５−メチル−５−メトキシカルボニル−２−ノルボルネンのうちから少なくとも一つ選択されることができる。
【００３７】
また共重合体に使われるエチレン系単量体としては、特に制限されないが、具体的にエチレン、プロピレン、１−ブテン、１−ヘキセン、１−ヘプテン、１−オクテン、１−ノネン、１−デセンまたは１−ドデセンのうちから少なくとも一つ選択されることができ、特にエチレンを用いることが好ましい。
【００３８】
本発明の一実施形態によるＬＥＤ素子１１０のレンズ組成物は、上述したようなノルボルネン系単量体を好ましくは３０ないし９９．５質量％含むことができ、特に好ましくは３０ないし７０質量％含むことができる。また、本発明の一実施形態によるＬＥＤ素子のレンズ組成物は前記したようなエチレン系単量体を好ましくは０．５ないし７０質量％含むことができ、特に好ましくは３０ないし７０質量％含むことができる。エチレン系単量体が前記含有量より少ない場合にはガラス転移温度が高くなり溶融成形に問題が発生する場合があり、前記含有量より多い場合にはガラス転移温度が低くなり耐熱性が低下する場合がある。
【００３９】
また本発明の一実施形態によるＬＥＤ素子１１０のレンズ組成物の重量平均分子量は、３５℃、トルエン溶液でゲル浸透クロマトグラフィーにより測定した場合、５，０００ないし５００，０００である。重量平均分子量が５，０００未満であると充分な強度を持つことができない場合があり、一方重量平均分子量が５００，０００を超えると溶融粘度が高くなって成型しにくい場合がある。
【００４０】
さらに、本発明の一実施形態によるＬＥＤ素子１１０のレンズ組成物のメルトインデックスは２８０℃、２．１６ｋｇｆ荷重でＪＩＳ−Ｋ−７２１０によって測定した場合に、５ないし６０ｇ／１０分であることが望ましい。
【００４１】
本発明の一実施形態によるＬＥＤ素子１１０のレンズ組成物のガラス転移温度は好ましくは９０ないし１８０℃の範囲であって、特に好ましくは約１００ないし１５０℃範囲である。前記組成物のガラス転移温度はレンズの溶融性と関連するが、前記温度範囲より高い場合、内部に応力が残留しやすく複屈折が大きくなる問題が生じる場合があり、前記温度範囲より低い場合、レンズの耐熱性が低下する問題が生じる場合がある。
【００４２】
また、本発明の一実施形態によるＬＥＤ素子１１０のレンズ組成物は波長３００ないし８００ｎｍで光透過率が好ましくは９１％以上である。前記組成物は紫外線または酸素の存在下で酸化されて黄変を示す二重結合を含まないため、透明度が向上しうる。
【００４３】
以下、上述したような本発明の一実施形態によるＬＥＤ素子１１０のレンズ組成物を製造する方法を説明する。
【００４４】
本発明の一実施形態によるＬＥＤ素子１１０のレンズ組成物を製造するためには、ノルボルネン系単量体及びエチレン系単量体を共重合しなければならない。この際、前記ノルボルネン系単量体は好ましくは３０ないし９９．５質量％の範囲で用いることができて、エチレン系単量体は好ましくは０．５ないし７０質量％の範囲で用いることができる。
【００４５】
前記したようなノルボルネン系単量体とエチレン系単量体との共重合には、触媒として、例えば遷移金属または遷移金属化合物、有機金属化合物、プロトン酸などから少なくとも一つを選択して用いることができる。
【００４６】
触媒として使われる遷移金属は、例えば周期律表のＩＶｂ〜ＶＩＩＩ族から選択されることができ、具体的にはチタン、ジルコニウム、バナジウム、鉄、コバルト、タングステン、ニッケル、パラジウムなどが挙げられる。
【００４７】
また、触媒として使われる遷移金属化合物としては、例えば、ビス（シクロペンタジエニル）二塩化チタン、塩化チタン（ＩＩＩ）、塩化チタン（ＩＶ）、臭化チタン（ＩＶ）、ビス（シクロペンタジエニル）ジメチルチタン、（シクロペンタジエニル）三塩化チタン、ビス（シクロペンタジエニル）二塩化ジルコニウム、塩化ジルコニウム（ＩＩＩ）、塩化ジルコニウム（ＩＶ）、臭化ジルコニウム（ＩＶ）、ビス（シクロペンタジエニル）ジメチルジルコニウム、（シクロペンタジエニル）三塩化ジルコニウム、ジクロロジルコニウムビス（アセチルアセトナト）などのジルコニウム化合物、ビス（シクロペンタジエニル）二塩化バナジウム、塩化バナジウム（ＩＩＩ）、塩化バナジウム（ＩＶ）、臭化バナジウム（ＩＶ）、ビス（シクロペンタジエニル）ジメチルバナジウム、（シクロペンタジエニル）三塩化バナジウム、ジクロロバナジウムビス（アセチルアセトナト）などのバナジウム化合物、塩化第二鉄、酢酸第二鉄、鉄（ＩＩＩ）アセチルアセトナト、フェロセン等の鉄化合物、酢酸コバルト、コバルト（ＩＩ）アセチルアセトナト、コバルト（ＩＩＩ）アセチルアセトナト、塩化コバルト、ステアリン酸コバルトなどのコバルト化合物、六塩化タングステン等のタングステン化合物、ニッケロセン、酢酸ニッケル、塩化ニッケル、ニッケルビスアセチルアセトナト、テトラキス（トリフェニルホスフィン）ニッケル、ジカルボニルビス（トリフェニルホスフィン）ニッケル、ビス（アリル）ニッケル、塩化アリルニッケル、クロロ（フェニル）ビス（トリフェニルホスフィン）ニッケルなどのニッケル化合物、パラジウム（ＩＩ）アセテート、パラジウムビスアセチルアセトナト、臭化パラジウム、塩化パラジウム、パラジウムヨウ化物、パラジウム酸化物、カルボニルトリス（トリフェニルホスフィン）パラジウム、ジクロロビス（アセトニトリル）パラジウム、ジクロロビス（ベンゾニトリル）パラジウム、ジクロロビス（トリフェニルホスフィン）パラジウム等のパラジウム化合物が挙げられる。
【００４８】
触媒として使われる有機金属化合物は、例えば、周期律表Ｉ〜ＩＶ族から選択される金属を含むことができる。具体的には、特に制限されないが、トリメチルアルミニウム、トリエチルアルミニウム、トリ−ｎ−プロピルアルミニウム、ジエチルアルミニウムモノクロライド、プロピルアルミニウムモノクロライド、ジイソブチルアルミニウムモノクロライド、メチルアルミニウムセスキクロライド、エチルアルミニウムセスキブロマイド、アルミニウムセスキクロリド、エチルアルミニウムジクロライド、などの有機アルミニウム化合物、塩化第二スズ、四塩化スズなどの有機スズ化合物などから選択されることができる。
【００４９】
さらに、他の重合活性を向上させる成分を加えた触媒系を利用してもよい。このような重合活性を向上させる触媒系としては、例えば、四塩化チタン、２−メトキシ−２−フェニルプロパン、１，４−ビス（２−メトキシ−２−プロピル）ベンゼンなどのリビングカチオン重合に用いられる触媒などを利用することができる。
【００５０】
共重合時に使われる触媒の量は、ノルボルネン系単量体とエチレン系単量体との総量に対して、好ましくは、約０．０１ないし２０ｍｍｏｌ／ｌ、特に好ましくは約０．１ないし１０ｍｍｏｌ／ｌである。
【００５１】
また、上述したようなノルボルネン系単量体とエチレン系単量体との共重合は溶媒を利用しなくても可能であるが、一般的に不活性有機溶媒中で行なうことが好ましい。用いられうる有機溶媒としては、特に制限されないが、ベンゼン、トルエン、キシレンなどの芳香族系溶媒、ペンタン、ヘキサン、ヘプタン、オクタン、シクロペンタン、シクロヘキサン、メチルシクロヘキサン、デカン等の炭化水素系溶媒、塩化メチル、塩化メチレン、１，２−ジクロロエタン、１，１，１−トリクロロエタン、１，１，２−トリクロロエタン、１，１，２−トリクロロエチレンなどのハロゲン化炭化水素系溶媒、ニトロメタンなどの極性溶媒などが挙げられ、２種以上を混合して用いることもできる。
【００５２】
共重合時に用いられる溶媒の量は、ノルボルネン系単量体とエチレン系単量体との総重量に対して、好ましくは１ないし１０倍であり、特に好ましくは１ないし５倍の重量である。
【００５３】
上述したようなノルボルネン系単量体とエチレン系単量体との共重合は、約−２０ないし１５０℃の温度範囲で行うことが可能であるが、特に約２０ないし１００℃で行うことが好ましい。また窒素圧条件は約０．０１ないし５０気圧で行うことが可能であるが、特に約１ないし１０気圧以下であることが好ましい。重合時間などの他の重合条件は、所望の重合体の重合度や反復単位の構造比率に応じて決定されうる。
【００５４】
重合された共重合体を回収する方法は特に限定されないが、具体的には、重合反応液を多量の溶媒、例えばアルコールなどに注いで析出させ、濾過や遠心分離により回収する方法などを用いることができる。
【実施例】
【００５５】
以下、実施例及び比較例を介して本発明をより一層詳細に説明する。ただし、下記実施例は本発明を例示するためのものであって本発明が下記実施例によって限られるのではないことが理解されなければならない。
【００５６】
＜実施例１＞
窒素置換及び加圧維持が可能な反応器に２−ノルボルネン単量体７０質量％、エチレン単量体３０質量％で構成された単量体の総量を１００質量部として、これに対してトルエン１８０質量部を供給ラインに注入して、温度を２０℃に維持しながら攪拌した。
【００５７】
続いて、あらかじめトルエン６０質量部に溶解されたパラジウムアセテート０．３ｍｏｌ溶液を反応器にゆっくり供給して、窒素圧５気圧で重合温度を１００℃にして３時間反応させた。
【００５８】
その後１リットルのメタノールを反応器に添加して重合された共重合体を析出させた。析出した共重合体を濾過、回収した後、メタノール３００質量部および濃塩酸４０質量部で洗浄した後、メタノール１５０質量部で２回洗浄して温度１００℃、減圧（１ｍｍＨｇ）下で４８時間乾燥して共重合体を得た。
【００５９】
１Ｈ−ＮＭＲで分析した結果、１ないし２．５ｐｐｍで飽和炭素に結合した水素ピークだけが観測されて付加重合型共重合体であることが分かった。重合結果を表１に示した。
【００６０】
＜実施例２＞
ノルボルネン系単量体として５−メトキシカルボニル−２−ノルボルネンを６０質量％用いて、エチレン単量体を４０質量％用いたことを除いては実施例１と同様に製造した。
【００６１】
１Ｈ−ＮＭＲで分析した結果、１ないし２．５ｐｐｍで飽和炭素に結合した水素のピークだけが観測されて付加重合型共重合体であることが分かった。重合結果を表１に示した。
【００６２】
＜実施例３＞
ノルボルネン系単量体として５−ヘキシル−２−ノルボルネンを７０質量％用いたことを除いては実施例１と同様に製造した。
【００６３】
１Ｈ−ＮＭＲで分析した結果、１ないし２．５ｐｐｍで飽和炭素に結合した水素のピークだけが観測されて付加重合型共重合体であることが分かった。重合結果を表１に示した。
【００６４】
＜比較例１＞
通常的にＬＥＤ素子のレンズ組成物で使われるエポキシ樹脂を製造した。重合結果を表１に示した。
【００６５】
【表１】
2006203213.tif 000004
【００６６】
以上の実施例及び比較例の組成物で構成されたＬＥＤ素子１１０のレンズの耐熱性及び透明性を評価するために、前記実施例１ないし３及び比較例１のそれぞれの組成物１００質量部に対して、老化防止剤である０．２質量部のペンタエリスリトールテトラキス（３−（３，５−ｔ−ブチル−４−ヒドロキシフェニル）プロピオネート）と、光安定剤である０．２質量部の２，２，６，６−テトラメチル−４−ピペリジルベンゾエートとを二軸混練機で混練してストランド（ｓｔｒａｎｄ）カットしてペレット状の成形材を得た。これをそれぞれ射出成形して厚さ１．２ｍｍ及び直径６５ｍｍのレンズを製造した。それぞれのレンズに対する耐熱性及び透明性に対する実験結果を以下の表２に記載した。
【００６７】
耐熱性は、レンズを１００℃オーブンの中で２４時間放置した後寸法変化を測定した。また、透明性は分光光度計（日本分光社製品Ｕ−３０）を用いて、波長３００ないし８００ｎｍの範囲で波長を連続的に変化させながら光透過率（％）を測定して最小の透過率をそのレンズの光透過率とした。光透過率が高いほど透明性が優秀である。
【００６８】
【表２】
2006203213.tif 000005
【００６９】
前記表２から分かるように、実施例１ないし３の組成物を用いてレンズを形成する場合（レンズ１ないし３）には耐熱性が優秀であって高温状態でもレンズ形状が変形しない。また、光透過率が優秀であって、化学構造に二重結合を含まないため黄変がなくて透明度が良い。これに対して比較例１の組成物を用いてレンズを形成する場合（レンズ４）には、レンズ１ないし３に比べて耐熱性および透明性が低下することが分かる。
【００７０】
以上添付した図面を参照して本発明の実施形態を説明したが、本発明が属する技術分野で通常の知識を有する者は本発明の技術的思想や必須な特徴を変更しなくて他の具体的な形態で実施できるということを理解することができることである。それゆえ、以上で記述した実施形態はすべての面で例示的なことであって限定的でないことを理解しなければならない。
【産業上の利用可能性】
【００７１】
本発明は液晶表示装置用発光ダイオード素子のレンズ組成物、これを含む発光ダイオード素子、バックライトユニット及び液晶表示装置に適用される。
【図面の簡単な説明】
【００７２】
【図１】本発明の一実施形態による液晶表示装置のバックライトユニットを示す概略図である。
【図２】前記図１のバックライトユニットの構成を示す断面図である。
【図３】本発明の一実施形態による発光ダイオード素子の概略的な構成図である。
【符号の説明】
【００７３】
１０    バックライトユニット、
１００    光源、
１１０    ＬＥＤ素子、
１１１    チップ、
１１２、１１３    リードフレーム、
１１４    パッド、
１１５    金属配線、
１１６    レンズ、
１２０    印刷回路基板、
１３０    反射板、
１４０    導光板、
２００    光。
【図１】
2006203213.tif 000008
【図２】
2006203213.tif 000009
【図３】
2006203213.tif 000010